(57)【要約】【課題】低発熱性と耐摩耗性に優れたゴム組成物を提供する。【解決手段】一般式（１）で表される硫黄含有有機シラン化合物と、脂肪酸、ポリエーテル、高級アルコール及び界面活性剤からなる群から選択される少なくとも１種の疎水化剤とで表面処理されたシリカ等の無機酸化物である。  （Ｒ１）ｍ（Ｒ２）ｎＳｉ−Ａ  …（１）（式中、Ｒ１は炭素数１〜３のアルコキシ基、Ｒ２は炭素数１〜４０のアルキル基、アルケニル基又はアルキルポリエーテル基、Ａは硫黄原子を含む官能基、ｍ＝１〜３、ｍ＋ｎ＝３である。）【選択図】なし【特許請求の範囲】
【請求項１】
下記一般式（１）で表される硫黄含有有機シラン化合物と、
脂肪酸、ポリエーテル、高級アルコール及び界面活性剤からなる群から選択される少なくとも１種の疎水化剤とで表面処理されたことを特徴とする表面処理無機酸化物。
（Ｒ１）ｍ（Ｒ２）ｎＳｉ−Ａ  …（１）
（式中、Ｒ１は炭素数１〜３のアルコキシ基、Ｒ２は炭素数１〜４０のアルキル基、アルケニル基又はアルキルポリエーテル基、Ａは硫黄原子を含む官能基、ｍ＝１〜３、ｍ＋ｎ＝３である。）
【請求項２】
前記一般式（１）中のＡが、下記一般式（２）〜（４）のいずれかである請求項１記載の表面処理無機酸化物。
−Ｒ３−Ｓｘ−Ｒ４−Ｓｉ（Ｒ１）ｍ（Ｒ２）ｎ  …（２）
−Ｒ５−ＳＨ  …（３）
−Ｒ６−Ｓ−ＣＯ−Ｒ７  …（４）
（式中、Ｒ３，Ｒ４はそれぞれ独立に炭素数１〜８のアルキレン基、Ｒ５は炭素数１〜１６のアルキレン基、Ｒ６は炭素数１〜５のアルキレン基、Ｒ７は炭素数１〜１８のアルキル基、ｘは２〜８である。）
【請求項３】
粒子表面を前記硫黄含有有機シラン化合物で処理した後、前記疎水化剤で処理したものであることを特徴とする請求項１又は２記載の表面処理無機酸化物。
【請求項４】
前記疎水化剤が、炭素数５〜３０の脂肪酸であることを特徴とする請求項１〜３のいずれか１項に記載の表面処理無機酸化物。
【請求項５】
前記疎水化剤が、ポリアルキレングリコールであることを特徴とする請求項１〜３のいずれか１項に記載の表面処理無機酸化物。
【請求項６】
前記疎水化剤が、脂肪酸金属塩、アルキルアンモニウム塩、アルキルベタイン、脂肪酸エステル、脂肪族アルカノールアミドからなる群より選択される少なくも１種の界面活性剤であることを特徴とする請求項１〜３のいずれか１項に記載の表面処理無機酸化物。
【請求項７】
ゴムと請求項１〜６のいずれか１項に記載の表面処理無機酸化物とを混合してなるゴム組成物。
【請求項８】
前記ゴムがジエン系ゴムであることを特徴とする請求項７記載のゴム組成物。
【請求項９】
前記ゴム組成物を用いてなるゴム部分を有する空気入りタイヤ。
【発明の詳細な説明】
【技術分野】
【０００１】
本発明は、表面処理により疎水化された無機酸化物、該無機酸化物を含むゴム組成物、及び、該ゴム組成物を用いた空気入りタイヤに関するものである。
【背景技術】
【０００２】
シリカなどの無機酸化物は、ゴム組成物や樹脂組成物への充填剤をはじめとして各種の用途に用いられている。無機酸化物には、粒子表面にヒドロキシル基を有する親水性無機酸化物があり、例えば、シリカの場合、粒子表面にシラノール基（Ｓｉ−ＯＨ）を有している。このように粒子表面にヒドロキシル基が存在すると、その影響により無機酸化物の粒子が凝集しやすく、分散性に劣るという問題がある。そのため、親水性無機酸化物を疎水化剤で表面処理することにより疎水化してなる表面処理無機酸化物（以下、疎水性無機酸化物ということもある。）が知られている。
【０００３】
ところで、一般に、空気入りタイヤにおいては、低燃費性、良好な耐摩耗性、高グリップ力などの要求性能がある。そのうち、低燃費性の向上のためには、タイヤを構成するゴム組成物のヒステリシスロスを低減して低発熱性にすることが有効である。そこで、タイヤ用ゴム組成物において、充填剤としてのカーボンブラックをシリカで置換し、更にシランカップリング剤（硫黄含有有機シラン化合物）を配合することが行われている。
【０００４】
しかしながら、空気入りタイヤの低燃費化は、最近ますますその要求レベルが高くなっており、ゴム組成物のヒステリシスロスを従来にも増して低減することが求められる。その一方で、タイヤとしての良好な耐摩耗性を確保するため、ゴム組成物には優れた補強性も要求される。このような観点から、充填剤として用いられる上記無機酸化物の更なる改良が望まれる。
【０００５】
下記特許文献１には、チオシアネート基またはスルフィド結合を持ったアルコキシシラン化合物によって表面処理した無水酸化物の製造方法、及びそのゴム組成物への配合が提案されている。しかしながら、この文献は、シリカ自体の貯蔵安定性を向上するために、スルフィドシランカップリング剤等の有機珪素化合物を用いた所定の変性法によってシリカを表面処理することを開示したものであり、このようなシリカではゴム組成物中での分散性が不十分であり、低燃費性の改良効果が小さい。
【０００６】
下記特許文献２には、補強性を損なうことなく、シリカの分散性を向上させるために、３−オクタノイルチオ−プロピルトリアルコキシシランで表面処理したシリカをゴム組成物に配合することが提案されている。このような特定のシランカップリング剤で表面処理することによってシリカの分散性を向上することはできるものの、これのみではゴムへの分散性が不十分であり、低燃費性、耐摩耗性の改良効果が小さい。
【０００７】
下記特許文献３には、有機珪素化合物によって所定の疎水化度に表面処理されたシリカをジエン系ゴムに配合、混練してなるゴム組成物が開示されている。この文献では、上記部分疎水化したシリカとともに、シランカップリング剤を配合することが開示されているが、シランカップリング剤はゴム混合時に添加されている。そのため、シリカの分散性が不十分であり、低発熱性の改良効果が小さく、補強性も十分とは言えない。
【０００８】
下記特許文献４には、タイヤを構成するゴム組成物において、充填剤としてのシリカとともに、ビスー（３ートリエトキシシリルプロピル）テトラスルフィド等のシリカカップラーと、ｎ−オクタデシルトリメトキシシラン等の疎水化剤とを配合することが開示されている。しかしながら、この文献は、上記シリカカップラーと疎水化剤を、ゴム混合時にシリカとともに配合するものであって、シリカを予め表面処理するものではない。
【０００９】
下記特許文献５には、ジエン系ゴムに予め疎水化されたシリカを配合したゴム組成物を用いてなるタイヤが開示されており、予め疎水化されたシリカとして、シランカップリング剤としてのオルガノメルカプトシランと、疎水化剤としてのアルコキシアルキルシランを用いて処理したシリカが開示されている。しかしながら、このように疎水化剤としてアルコキシアルキルシランを用いると、表面処理時にシリカとの反応によって揮発性のアルコールが発生する。そのため、環境問題の点から、このような揮発性有機化合物（ＶＯＣ）を極力発生しない表面処理が望ましい。
【特許文献１】特開平０５−０１７７０５号公報
【特許文献２】ＷＯ２００５／０４９４９３
【特許文献３】特開平０８−１７６３４５号公報
【特許文献４】特開平１０−００１５６５号公報
【特許文献５】特開２００１−３５４８０５号公報
【発明の開示】
【発明が解決しようとする課題】
【００１０】
本発明は、以上の点に鑑み、揮発性有機化合物の発生を低減することができる表面処理によって得られ、かつゴム組成物に配合した場合に優れた低発熱性と耐摩耗性を付与することができる表面処理無機酸化物、並びに、これを用いたゴム組成物及び空気入りタイヤを提供することを目的とする。
【課題を解決するための手段】
【００１１】
本発明に係る表面処理無機酸化物は、下記一般式（１）で表される硫黄含有有機シラン化合物と、脂肪酸、ポリエーテル、高級アルコール及び界面活性剤からなる群から選択される少なくとも１種の疎水化剤とで表面処理されたものである。
【００１２】
（Ｒ１）ｍ（Ｒ２）ｎＳｉ−Ａ  …（１）
式中、Ｒ１は炭素数１〜３のアルコキシ基、Ｒ２は炭素数１〜４０のアルキル基、アルケニル基又はアルキルポリエーテル基、Ａは硫黄原子を含む官能基、ｍ＝１〜３、ｍ＋ｎ＝３である。
【００１３】
本発明に係るゴム組成物は、上記表面処理無機酸化物とゴムとを混合してなるものである。また、本発明に係る空気入りタイヤは、上記ゴム組成物を用いてなるゴム部分を有するものである。
【発明の効果】
【００１４】
本発明の表面処理無機酸化物であると、硫黄含有有機シラン化合物とともに、上記特定の疎水化剤で粒子表面が処理されているため、ゴム組成物に配合したときの分散性に優れ、低発熱性に優れるとともに、補強性が改善されることで耐摩耗性に優れる。
【００１５】
より詳細には、硫黄含有有機シラン化合物による表面処理だけの無機酸化物では、ゴムへの分散性に乏しい。また、ゴムとの反応部位を持たない疎水化剤だけで表面処理した無機酸化物では、ゴムとの補強性に乏しい。ゴムとの反応部位を持つ硫黄含有有機シラン化合物と、疎水化剤とで予め表面処理したことにより、ゴムへの補強性とゴムへの分散性を兼ね備えた疎水性無機酸化物となり、低発熱性と耐摩耗性において顕著な相乗効果が得られる。なお、ゴム混合時に、無機酸化物と硫黄含有有機シラン化合物及び疎水化剤を添加、混合したのでは、このような優れた効果は得られず、予め表面処理することによって、上記効果が得られるものである。
【００１６】
また、本発明の表面処理無機酸化物であると、疎水化剤として、脂肪酸、ポリエーテル、高級アルコール及び界面活性剤を用いており、これらは、アルコキシアルキルシランのように粒子表面のヒドロキシル基と反応して揮発性のアルコールを発生するものではないので、揮発性有機化合物の発生を低減することができ、環境に優しい。
【発明を実施するための最良の形態】
【００１７】
以下、本発明の実施に関連する事項について詳細に説明する。
【００１８】
本発明において表面処理対象となる無機酸化物は、粒子表面にヒドロキシル基を有するもの（即ち、親水性無機酸化物）であり、例えば、シリカ、アルミナ、酸化亜鉛、酸化チタン、クレー、タルク、珪藻土などが挙げられ、これらを１種又は２種以上組み合わせて用いることができる。無機酸化物としては特にシリカが好ましく、シリカとしては、湿式沈殿法シリカ、湿式ゲル化法シリカ、乾式シリカなどが挙げられる。
【００１９】
本発明で用いられる硫黄含有有機シラン化合物は、粒子表面のヒドロキシル基に結合されるものであり、上記一般式（１）に示すように、無機酸化物のヒドロキシル基（シリカの場合、シラノール基）と反応し得るアルコキシ基と、ゴムポリマーと反応し得る硫黄原子を含む官能基Ａとを有するものである。
【００２０】
式（１）中、Ｒ１は、より好ましくはメトキシ基又はエトキシ基である。また、Ｒ２は、炭素数１〜４のアルキル基又はアルケニル基であることが好ましく、より好ましくは炭素数１〜４のアルキル基である。Ｒ２について、上記アルキルポリエーテル基とは、−Ｏ−（Ｒａ−Ｏ）ｋ−Ｒｂ（ここで、Ｒａは炭素数１〜４のアルキレン基、Ｒｂは炭素数１〜１６のアルキル基、ｋ＝１〜２０であることが好ましい。）で表される。
【００２１】
また、式（１）中の官能基Ａとしては、下記一般式（２）〜（４）が好ましいものとして挙げられる。
【００２２】
−Ｒ３−Ｓｘ−Ｒ４−Ｓｉ（Ｒ１）ｍ（Ｒ２）ｎ  …（２）
−Ｒ５−ＳＨ  …（３）
−Ｒ６−Ｓ−ＣＯ−Ｒ７  …（４）
式中、Ｒ３，Ｒ４は、それぞれ独立に炭素数１〜８のアルキレン基であり、より好ましくは、炭素数２〜４のアルキレン基である。Ｒ５は、炭素数１〜１６のアルキレン基であり、より好ましくは炭素数２〜４のアルキレン基である。Ｒ６は、炭素数１〜５のアルキレン基であり、より好ましくは炭素数２〜４のアルキレン基である。Ｒ７は、炭素数１〜１８のアルキル基であり、より好ましくは炭素数５〜９のアルキル基である。ｘは２〜８であり、より好ましくは２〜４である。なお、ｘは通常分布を有しており、即ち、硫黄連鎖結合の数が異なるものの混合物として一般に市販されており、ｘはその平均値を表す。なお、Ｒ１、Ｒ２、ｍ、ｎは、上記式（１）と同じである。
【００２３】
官能基Ａが上記式（２）で表されるスルフィドシランカップリング剤としては、例えば、ビス（３−トリエトキシシリルプロピル）テトラスルフィド、ビス（３−トリエトキシシリルプロピル）ジスルフィド、ビス（２−トリエトキシシリルエチル）テトラスルフィド、ビス（４−トリエキトシシリルブチル）ジスルフィド、ビス（３−トリメトキシシリルプロピル）テトラスルフィド、ビス（２−トリメトキシシリルエチル）ジスルフィドなどが好ましいものとして挙げられる。
【００２４】
官能基Ａが上記式（３）で表されるメルカプトシランカップリング剤としては、例えば、γ−メルカプトプロピルトリメトキシシラン、γ−メルカプトプロピルトリエトキシシラン、メルカプトプロピルメチルジメトキシシラン、メルカプトプロピルジメチルメトキシシラン、メルカプトエチルトリエトキシシラン、及びデグサ社製「ＶＰ  Ｓｉ３６３」（Ｒ１：ＯＣ２Ｈ５、Ｒ２：Ｏ（Ｃ２Ｈ４Ｏ）ｋ−Ｃ13Ｈ27、Ｒ５：−（ＣＨ２）３−、ｍ＝平均１、ｎ＝平均２、ｋ＝平均５）などが好ましいものとして挙げられる。
【００２５】
官能基Ａが上記式（４）で表される保護化メルカプトシランカップリング剤としては、例えば、３−オクタノイルチオ−１−プロピルトリエトキシシラン、３−プロピオニルチオプロピルトリメトキシシランなどが好ましいものとして挙げられる。
【００２６】
本発明で用いられる疎水化剤は、粒子表面のヒドロキシル基に対して水素結合等の相互作用によって結合ないし吸着されるものであり、脂肪酸、ポリエーテル、高級アルコール及び界面活性剤の少なくとも１種が用いられる。ここで、疎水化剤という語は、無機酸化物表面の極性を表面処理によって小さく、即ち親水性をより小さくするものという意味で用いる。
【００２７】
上記脂肪酸は、親水性のカルボキシル基で無機酸化物表面のヒドロキシル基と水素結合し、炭化水素基で疎水性を発揮することから、疎水化剤として作用する。脂肪酸としては、炭素数が５以上のものが好ましく、より好ましくは炭素数５〜３０、更に好ましくは炭素数１０〜３０、特に好ましくは炭素数１０〜２０のものである。脂肪酸としては、飽和脂肪酸でも、不飽和脂肪酸でもよく、また直鎖構造でも分岐構造を持つものでもよい。具体的には、ヘキサン酸、デカン酸、ラウリン酸、ミリスチン酸、パルミチン酸、ステアリン酸、イソステアリン酸、オレイン酸、リノール酸、セロチン酸等が挙げられ、これらはいずれか１種単独で、又は２種以上組み合わせて用いることができる。
【００２８】
上記ポリエーテルは、エーテル結合又は末端のヒドロキシル基で無機酸化物表面のヒドロキシル基と水素結合し、アルキレン基を含む全体が表面処理前のヒドロキシル基に対して親水性を小さくすることから、疎水化剤として作用する。ポリエーテルとしては、例えば、ポリエチレングリコール、ポリプロピレングリコール等のポリアルキレングリコールが好ましく用いられる。ポリアルキレングリコールの平均分子量は特に限定されないが、５００〜２００００であることが好ましく、より好ましくは１０００〜１００００である。ここで、平均分子量は、ＧＰＣ測定でポリスチレン換算値で表される数平均分子量である。
【００２９】
上記高級アルコールは、末端のヒドロキシル基で無機酸化物表面のヒドロキシル基と水素結合し、炭化水素基で疎水性を発揮することから、疎水化剤として作用する。高級アルコールとしては、例えば、ラウリルアルコール、ミリスチルアルコール、セチルアルコール、ステアリルアルコール、オレイルアルコール等の炭素数１２以上（より好ましくは炭素数１２〜３０）の飽和又は不飽和の脂肪族アルコールが挙げられ、これらはいずれか１種単独で、又は２種以上組み合わせて用いることができる。
【００３０】
上記界面活性剤は、親水基で無機酸化物表面のヒドロキシル基と水素結合ないし吸着し、親油基により疎水性を発揮することから、疎水化剤として作用する。界面活性剤としては、アニオン性界面活性剤、カチオン性界面活性剤、両性界面活性剤、ノニオン性界面活性剤のいずれも用いることができる。
【００３１】
アニオン性界面活性剤としては、例えば、脂肪酸金属塩、スルホン酸金属塩、アルキル硫酸塩等が挙げられる。金属塩としては、例えば、亜鉛塩、ナトリウム塩、カリウム塩などが挙げられる。
【００３２】
カチオン性界面活性剤としては、例えば、ヘキサデシルトリメチルアンモニウム塩、ステアリルトリメチルアンモニウム塩等のアルキルトリメチルアンモニウム塩や、ジステアリルジメチルアンモニウム塩、ジラウリルジメチルアンモニウム塩等のジアルキルジメチルアンモニウム塩などのアルキルアンモニウム塩、ステアリルジメチルベンジルアンモニウム塩等のアルキルジメチルベンジルアンモニウム塩などが挙げられる。これらの塩としては、臭化物や塩化物が挙げられる。
【００３３】
両性界面活性剤としては、ラウリン酸アミドプロピルベタイン、ラウリルベタイン、ステアリルベタイン等のアルキルベタイン、ラウリルジメテルアミンオキサイド、ヤシ油アルキルジメチルアミンオキシド等のアルキルアミンオキサイド、Ｎ−ラウロイル−Ｎ’−カルボキシメチル−Ｎ’−ヒドロキシエチルエチレンジアミンナトリウム等のアルキルアミノ脂肪酸塩（例えば、ナトリウム塩）等が挙げられる。
【００３４】
ノニオン性界面活性剤としては、例えば、ペンタエリスリトールテトラパルミテート、ポリエチレングリコールモノステアレート等の多価アルコールの脂肪酸エステル、ラウリン酸ジエタノールアミド、ミリスチン酸ジエタノールアミド等の脂肪酸アルカノールアミド等が挙げられる。
【００３５】
本発明に係る表面処理無機酸化物は、親水性無機酸化物の粒子表面のヒドロキシル基に結合された上記硫黄含有有機シラン化合物と、粒子表面のヒドロキシル基に対して水素結合等の相互作用により結合・吸着された脂肪酸、ポリエーテル、高級アルコール及び界面活性剤からなる群から選択される少なくとも１種の疎水化剤とを有するものである。
【００３６】
かかる表面処理無機酸化物は、親水性無機酸化物を上記の硫黄含有有機シラン化合物と疎水化剤とで表面処理することにより得られる。好ましくは、まず、硫黄含有有機シラン化合物で粒子表面を処理した後、次いで、疎水化剤で表面処理することである。このような順番で処理することにより、粒子表面のヒドロキシル基に反応によって結合させる硫黄含有有機シラン化合物を確実に結合させることができる。
【００３７】
表面処理方法は特に限定されるものではなく、通常の疎水化表面処理方法に準じて行うことができる。例えば、ミキサーやブレンダー中で、親水性無機酸化物を攪拌しながら、硫黄含有有機シラン化合物を添加して反応させ、次いで、疎水化剤を添加して攪拌すればよい。なお、これらの表面処理は、水やイソプロピルアルコールなどの溶媒中にシリカを分散させた状態で行うこともできるが、溶媒を用いることなく、乾式工程で表面処理を行うことが、最終工程で溶媒を除去する必要がないことから好ましい。
【００３８】
硫黄含有有機シラン化合物の使用量は、親水性無機酸化物１００重量部に対して、２〜２０重量部であることが好ましく、より好ましくは４〜１５重量部である。硫黄含有有機シラン化合物の使用量が少なすぎると、ゴム組成物に配合したときの補強性向上効果に劣る。また、その使用量が多すぎると、コストが高く不経済であるとともに、疎水化剤の無機酸化物表面に対する結合量が少なくなる。
【００３９】
疎水化剤の使用量は、親水性無機酸化物１００重量部に対して１〜２０重量部であることが好ましく、より好ましくは２〜１０重量部である。疎水化剤の使用量が少なすぎると、ゴム組成物に対する分散性の向上効果に劣る。また、その使用量が多すぎると、コストが高く不経済である。
【００４０】
硫黄含有有機シラン化合物と疎水化剤の重量比は、１０：１〜１：３であることが好ましく、より好ましくは６：１〜１：１である。硫黄含有有機シラン化合物の比率が多すぎると、ゴム組成物に対する分散性の向上効果が低くなり、逆に、疎水化剤の比率が多すぎると、ゴム組成物に配合したときの補強性向上効果に劣る。
【００４１】
本発明に係るゴム組成物は、上記のようにして予め表面処理された無機酸化物とゴムとを混合してなるものである。粒子表面に結合・吸着された疎水化剤により、主としてゴム組成物中での分散性を向上することができる。また、これとは別に粒子表面に結合された硫黄含有有機シラン化合物が、上記官能基Ａでゴムポリマーと結合することにより、主として補強性を向上することができる。そのため、該表面処理無機酸化物を配合したゴム組成物であると、その優れた分散性により低発熱性に優れるとともに、補強性が改善されることで耐摩耗性に優れる。これに対し、ゴム混合時に、無機酸化物と硫黄含有有機シラン化合物及び疎水化剤を添加、混合したのでは、粒子表面への疎水化剤の十分な結合・吸着がなされず、また硫黄含有有機シラン化合物との相乗効果も得られないことから、ゴム組成物として全く異なるものであり、上記の優れた効果も得られない。
【００４２】
上記ゴムとしては、硫黄含有有機シラン化合物の官能基Ａと反応し得る不飽和結合を持つジエン系ゴムが好適である。ジエン系ゴムとしては、特に限定されないが、天然ゴム、イソプレンゴム、ブタジエンゴム、スチレン−ブタジエンゴム、スチレン−イソプレンゴム、ブタジエン−イソプレンゴム、ニトリルゴム、エチレン−プロピレン−ジエンターポリマーなどが挙げられ、これらはそれぞれ単独で、または２種以上混合して用いることができる。
【００４３】
上記ゴムに対する表面処理無機酸化物の配合量は、特に限定されず、ゴム組成物の用途などに応じて適宜設定することができる。一般には、ゴム１００重量部に対し、５〜２００重量部にて用いることができる。また、例えば、タイヤ用ゴム組成物であれば、ジエン系ゴム１００重量部に対し、１０〜１５０重量部で用いることができ、より好ましくは２０〜１００重量部である。
【００４４】
本発明に係るゴム組成物には、上記の他、加硫剤、加硫促進剤、老化防止剤、亜鉛華、軟化剤、可塑剤、活性剤、カーボンブラック等の他の充填剤、滑剤等の各種添加剤を必要に応じて添加することができる。また、本発明に係る表面処理無機酸化物は、未処理のシリカ等、公知の無機酸化物、又は公知のシランカップリング剤と併用することもできる。該ゴム組成物は、通常に用いられるバンバリーミキサーやニーダー等の混合機を用いて混練し作成することができる。ゴム組成物の用途は、特に限定されないが、トレッドやサイドウォール等のタイヤ、コンベアベルト、防振ゴムなどの各種ゴム組成物に用いることができる。
【００４５】
該ゴム組成物をタイヤに用いる場合、常法に従い、例えば１４０〜１８０℃で加硫成形することにより、各種空気入りタイヤのゴム部分（トレッドゴムやサイドウォールゴムなど）を構成することができる。特には、空気入りタイヤのトレッドゴム部に用いられることが好ましい。
【実施例】
【００４６】
以下、本発明の実施例を示すが、本発明はこれらの実施例に限定されるものではない。
【００４７】
（表面処理シリカ１（比較例）の作製）
１００℃に予熱したヘンシェルミキサーにシリカ（東ソーシリカ株式会社製「ニップシールＡＱ」）１０００ｇを入れて攪拌し、硫黄含有有機シラン化合物Ａ（デグサ社製「Ｓｉ７５」、ビス（３−トリエトキシシリルプロピル）ジスルフィド）８０ｇを噴霧した。２０分間攪拌を続け、温度を１２０℃に上昇させた。更に３０分間攪拌を続け、表面処理シリカ１を得た。
【００４８】
（表面処理シリカ２（比較例）の作製）
１００℃に予熱したヘンシェルミキサーにシリカ（東ソーシリカ株式会社製「ニップシールＡＱ」）１０００ｇを入れて攪拌し、ステアリン酸（花王株式会社製「ルナックＳ−２０」）３０ｇを添加し、更に３０分間攪拌を続け、表面処理シリカ２を得た。
【００４９】
（表面処理シリカ３（実施例）の作製）
１００℃に予熱したヘンシェルミキサーにシリカ（東ソーシリカ株式会社製「ニップシールＡＱ」）１０００ｇを入れて攪拌し、硫黄含有有機シラン化合物Ａ（デグサ社製「Ｓｉ７５」、ビス（３−トリエトキシシリルプロピル）ジスルフィド）８０ｇを噴霧した。２０分間攪拌を続け、温度を１２０℃に上昇させた。ステアリン酸（花王株式会社製「ルナックＳ−２０」）３０ｇを添加し、更に３０分間攪拌を続け、表面処理シリカ３を得た。
【００５０】
（表面処理シリカ４（実施例）の作製）
表面処理シリカ３の作製において、ステアリン酸３０ｇに代えて、ラウリン酸（ナカライテスク株式会社製）３０ｇを添加し、その他は同様にして、表面処理シリカ４を得た。
【００５１】
（表面処理シリカ５（実施例）の作製）
表面処理シリカ３の作製において、ステアリン酸３０ｇに代えて、オレイン酸（ナカライテスク株式会社製）３０ｇを添加し、その他は同様にして、表面処理シリカ５を得た。
【００５２】
（表面処理シリカ６（実施例）の作製）
表面処理シリカ３の作製において、硫黄含有有機シラン化合物Ａ８０ｇに代えて、硫黄含有有機シラン化合物Ｂ（モメンティブパフォーマンスマテリアルズ社製「Ａ−１８９１」、３−メルカプトプロピルトリエトキシシラン）８０ｇを噴霧し、その他は同様にして、表面処理シリカ６を得た。
【００５３】
（表面処理シリカ７（実施例）の作製）
表面処理シリカ３の作製において、硫黄含有有機シラン化合物Ａ８０ｇに代えて、硫黄含有有機シラン化合物Ｃ（ＧＥシリコーンズ社製「ＮＸＴ」、３−オクタノイルチオ−１−プロピルトリエトキシシラン）８０ｇを噴霧し、その他は同様にして、表面処理シリカ７を得た。
【００５４】
（表面処理シリカ８（実施例）の作製）
表面処理シリカ３の作製において、ステアリン酸３０ｇに代えて、ポリエチレングリコール（三洋化成工業株式会社製「ＰＥＧ６０００Ｓ」、数平均分子量＝８３００）３０ｇを添加し、その他は同様にして、表面処理シリカ８を得た。
【００５５】
（表面処理シリカ９（実施例）の作製）
表面処理シリカ３の作製において、ステアリン酸３０ｇに代えて、ポリプロピレングリコール（ナカライテスク株式会社製「ポリプロピレングリコール＃２０００」、数平均分子量＝２０００）３０ｇを添加し、その他は同様にして、表面処理シリカ９を得た。
【００５６】
（表面処理シリカ１０（実施例）の作製）
表面処理シリカ３の作製において、ステアリン酸３０ｇに代えて、アニオン性界面活性剤（ラインケミー社製「アクチプラストＰＰ」、脂肪酸亜鉛塩）３０ｇを添加し、その他は同様にして、表面処理シリカ１０を得た。
【００５７】
（表面処理シリカ１１（実施例）の作製）
表面処理シリカ３の作製において、ステアリン酸３０ｇに代えて、カチオン性界面活性剤（ナカライテスク株式会社製、臭化ヘキサデシルトリメチルアンモニウム）３０ｇを添加し、その他は同様にして、表面処理シリカ１１を得た。
【００５８】
（表面処理シリカ１２（実施例）の作製）
表面処理シリカ３の作製において、ステアリン酸３０ｇに代えて、両性界面活性剤（花王ケミカル株式会社製「アンヒトール２０ＡＢ」、ラウリン酸アミドプロピルベタイン）３０ｇを添加し、その他は同様にして、表面処理シリカ１２を得た。
【００５９】
（表面処理シリカ１３（実施例）の作製）
表面処理シリカ３の作製において、ステアリン酸３０ｇに代えて、高級アルコール（花王ケミカル株式会社製「カルコール８０９８」、ステアリルアルコール）３０ｇを添加し、その他は同様にして、表面処理シリカ１３を得た。
【００６０】
（表面処理シリカ１４（実施例）の作製）
表面処理シリカ３の作製において、ステアリン酸３０ｇに代えて、ノニオン性界面活性剤Ｄ（花王ケミカル株式会社製「アミノーンＬ−０２」、ラウリン酸ジエタノールアミド）３０ｇを添加し、その他は同様にして、表面処理シリカ１４を得た。
【００６１】
（表面処理シリカ１５（実施例）の作製）
表面処理シリカ３の作製において、ステアリン酸３０ｇに代えて、ノニオン性界面活性剤Ｅ（ストラクトール社製「ＷＢ２２２」、脂肪酸エステル）３０ｇを添加し、その他は同様にして、表面処理シリカ１５を得た。
【００６２】
（表面処理シリカ１６（実施例）の作製）
１００℃に予熱したヘンシェルミキサーにシリカ（東ソーシリカ株式会社製「ニップシールＡＱ」）１０００ｇを入れて攪拌し、硫黄含有有機シラン化合物Ｂ（モメンティブパフォーマンスマテリアルズ社製「Ａ−１８９１」、３−メルカプトプロピルトリエトキシシラン）８０ｇを噴霧した。２０分間攪拌を続け、温度を１２０℃に上昇させた。ノニオン性界面活性剤Ｅ（ストラクトール社製「ＷＢ２２２」、脂肪酸エステル）３０ｇを添加し、更に３０分間攪拌を続け、表面処理シリカ１６を得た。
【００６３】
（表面処理シリカ１７（実施例）の作製）
１００℃に予熱したヘンシェルミキサーにシリカ（東ソーシリカ株式会社製「ニップシールＡＱ」）１０００ｇを入れて攪拌し、硫黄含有有機シラン化合物Ｆ（デグサ社製「ＶＰ  Ｓｉ３６３」、アルキルポリエーテル基含有メルカプトシラン）８０ｇを噴霧した。２０分間攪拌を続け、温度を１２０℃に上昇させた。ステアリン酸（花王株式会社製「ルナックＳ−２０」）３０ｇを添加し、更に３０分間攪拌を続け、表面処理シリカ１７を得た。
【００６４】
（表面処理シリカ１８（実施例）の作製）
表面処理シリカ１７の作製において、ステアリン酸３０ｇに代えて、イソステアリン酸（東京化成工業製）３０ｇを添加し、その他は同様にして、表面処理シリカ１８を得た。
【００６５】
（表面処理シリカ１９（実施例）の作製）
表面処理シリカ１７の作製において、ステアリン酸３０ｇに代えて、ポリエチレングリコール（三洋化成工業株式会社製「ＰＥＧ６０００Ｓ」）３０ｇを添加し、その他は同様にして、表面処理シリカ１９を得た。
【００６６】
（表面処理シリカ２０（実施例）の作製）
表面処理シリカ１７の作製において、ステアリン酸３０ｇに代えて、アニオン性界面活性剤（ラインケミー社製「アクチプラストＰＰ」、脂肪酸亜鉛塩）３０ｇを添加し、その他は同様にして、表面処理シリカ２０を得た。
【００６７】
（表面処理クレー１（実施例）の作製）
１００℃に予熱したヘンシェルミキサーにクレー（サウスイースタン製「クラウンクレー」）１０００ｇを入れて攪拌し、硫黄含有有機シラン化合物Ａ（デグサ社製「Ｓｉ７５」、ビス（３−トリエトキシシリルプロピル）ジスルフィド）１００ｇを噴霧した。２０分間攪拌を続け、温度を１２０℃に上昇させた。ステアリン酸（花王株式会社製「ルナックＳ−２０」）３０ｇを添加し、更に３０分間攪拌を続け、表面処理クレー１を得た。
【００６８】
（表面処理クレー２（実施例）の作製）
表面処理クレー１の作製において、ステアリン酸３０ｇに代えて、ポリエチレングリコール（三洋化成工業株式会社製「ＰＥＧ６０００Ｓ」、数平均分子量＝８３００）３０ｇを添加し、その他は同様にして、表面処理クレー２を得た。
【００６９】
（表面処理クレー３（実施例）の作製）
表面処理クレー１の作製において、ステアリン酸３０ｇに代えて、ノニオン性界面活性剤Ｅ（ストラクトール社製「ＷＢ２２２」、脂肪酸エステル）３０ｇを添加し、その他は同様にして、表面処理クレー３を得た。
【００７０】
（ゴム組成物の評価１）
バンバリーミキサーを使用し、下記表１〜４に示す配合に従い、各成分を添加混合してゴム組成物を調製した。表１〜４の各成分の詳細は以下の通りである。
【００７１】
・ＳＳＢＲ：スチレン−ブタジエンゴム、バイエル製「ＶＳＬ５０２５−ＯＨＭ」、
・ＢＲ：ブタジエンゴム、宇部興産製「ＢＲ１５０Ｂ」、
・シリカ：東ソーシリカ株式会社製「ニップシールＡＱ」、
・硫黄含有有機シラン化合物Ａ：デグサ社製「Ｓｉ７５」、ビス（３−トリエトキシシリルプロピル）ジスルフィド、
・硫黄含有有機シラン化合物Ｂ：モメンティブパフォーマンスマテリアルズ社製「Ａ−１８９１」、３−メルカプトプロピルトリエトキシシラン、
・硫黄含有有機シラン化合物Ｃ：ＧＥシリコーンズ社製「ＮＸＴ」、３−オクタノイルチオ−１−プロピルトリエトキシシラン、
・硫黄含有有機シラン化合物Ｆ：デグサ社製「ＶＰ  Ｓｉ３６３」
・ステアリン酸：花王株式会社製「ルナックＳ−２０」、
・ラウリン酸：ナカライテクス株式会社製、
・オレイン酸：ナカライテクス株式会社製、
・ポリエチレングリコール：三洋化成工業株式会社製「ＰＥＧ６０００Ｓ」、数平均分子量＝８３００、
・ポリプロピレングリコール：ナカライテスク株式会社製「ポリプロピレングリコール＃２０００」、数平均分子量＝２０００、
・アニオン性界面活性剤：ラインケミー社製「アクチプラストＰＰ」、脂肪酸亜鉛塩、
・カチオン性界面活性剤：ナカライテスク株式会社製、臭化ヘキサデシルトリメチルアンモニウム、
・両性界面活性剤：花王ケミカル株式会社製「アンヒトール２０ＡＢ」、ラウリン酸アミドプロピルベタイン、
・高級アルコール：花王ケミカル株式会社製「カルコール８０９８」、ステアリルアルコール、
・ノニオン性界面活性剤Ｄ：花王ケミカル株式会社製「アミノーンＬ−０２」、ラウリン酸ジエタノールアミド、
・ノニオン性界面活性剤Ｅ：ストラクトール社製「ＷＢ２２２」、脂肪酸エステル。
【００７２】
各ゴム組成物には、共通配合として、ジエン系ゴム１００重量部に対して、亜鉛華（三井金属鉱業製「亜鉛華１号」）３重量部、老化防止剤（住友化学製「アンチゲン６Ｃ」）２重量部、プロセスオイル（ＪＯＭＯ製「プロセスオイルＸ−１４０」）４０重量部、ワックス（日本精鑞製「ＯＺＯＡＣＥ０３５５」）２重量部、硫黄（鶴見化学工業製「５％油入微粉末硫黄」）１．５重量部、加硫促進剤（住友化学製「ソクシノールＣＺ」）１．８重量部、加硫促進剤（大内新興化学製「ノクセラーＤ」）２．０重量部を配合した。
【００７３】
得られた各ゴム組成物を用いて、キャップ／ベース構造のトレッドを有するタイヤのキャップトレッドに適用し、２０５／６５Ｒ１５  ９４Ｈの空気入りラジアルタイヤを常法に従い製造し、低燃費性と耐摩耗性を評価した（使用リム：１５×６．５ＪＪ）。また、両者のバランス（耐摩耗性／低燃費性）を評価した。各評価方法は以下の通りである。
【００７４】
・低燃費性：空気圧２３０ｋＰａ、荷重４５０ｋｇｆとして、転がり抵抗測定用の１軸ドラム試験機にて２３℃で８０ｋｍ／ｈで走行させたときの転がり抵抗を測定した。結果は、比較例１の値を１００とした指数で表示した。指数が小さいほど、転がり抵抗が小さく、従って低燃費性に優れることを示す。
【００７５】
・耐摩耗性：各タイヤを２０００ｃｃのＦＦ車に装着して、２５００ｋｍ毎に前後ローテーションさせながら、１００００ｋｍ走行後の残溝深さを測定した。残溝は４本のタイヤの平均値とし、比較例１の値を１００とした指数で表示した。指数が大きいほど、耐摩耗性に優れることを示す。
【００７６】
・耐摩耗性／低燃費性：低燃費性と耐摩耗性のバランスの指標であり、（耐摩耗性／低燃費性）×１００により算出した。この値が高いほど良好である。
【表１】
2010059272.tif 000002
【表２】
2010059272.tif 000003
【表３】
2010059272.tif 000004
【表４】
2010059272.tif 000005
【００７７】
結果は表１〜４に示すとおりであり、実施例１〜１８であると、硫黄含有有機シラン化合物と上記特定の疎水化剤とで表面処理したシリカを用いたことにより、シリカの分散性向上によるヒステリシスロスの低減によって、転がり抵抗が低く、低燃費性に優れていた。また、補強性も改善されることで耐摩耗性にも優れていた。
【００７８】
これに対し、比較例２〜６，１０〜２３のように、ゴム混合時に、シリカと硫黄含有有機シラン化合物と疎水化剤を添加して混合したものでは、低燃費性の改善効果が小さいか、又はほとんど得られず、また耐摩耗性が悪化していた。
【００７９】
また、シリカを予め表面処理するも、硫黄含有有機シラン化合物のみで表面処理した表面処理シリカ１を用いた比較例７では、低燃費性の改善効果が実施例のものに比べて明らかに劣っていた。また、これにステアリン酸を追加した比較例８では、低燃費性の更なる改善効果はなく、耐摩耗性が悪化してしまった。また、予めステアリン酸で表面処理しただけの表面処理シリカ２を用い、硫黄含有有機シラン化合物をゴム混合時に添加した比較例９では、低燃費性及び耐摩耗性ともに不十分であった。
【００８０】
以上のように、実施例１〜１８であると、硫黄含有有機シラン化合物と特定の疎水化剤とで表面処理したシリカを用いたことにより、これら表面処理の単なる組合せとは到底いえない程の、当業者の予測を超える優れた低燃費性と耐摩耗性の向上効果が得られた。
【００８１】
（ゴム組成物の評価２）
バンバリーミキサーを使用し、下記表５に示す配合に従い、各成分を添加混合してゴム組成物を調製した。表５の各成分について、クレーはサウスイースタン製「クラウンクレー」であり、その他の成分は表１〜４と同じである。
【００８２】
各ゴム組成物には、共通配合として、ジエン系ゴム１００重量部に対して、亜鉛華（三井金属鉱業製「亜鉛華１号」）３重量部、プロセスオイル（ＪＯＭＯ製「プロセスオイルＸ−１４０」）４０重量部、ワックス（日本精鑞製「ＯＺＯＡＣＥ０３５５」）２重量部、硫黄（鶴見化学工業製「５％油入微粉末硫黄」）１．５重量部、加硫促進剤（住友化学製「ソクシノールＣＺ」）１．８重量部、加硫促進剤（大内新興化学製「ノクセラーＤ」）２．０重量部を配合した。
【００８３】
得られた各ゴム組成物を用いて、上記ゴム組成物の評価１と同様に、空気入りラジアルタイヤを作製し、低燃費性と耐摩耗性を評価した。結果を表５に示す（結果は、比較例２４の値を１００とした指数で表示）。
【表５】
2010059272.tif 000006